(57)【要約】【課題】還元材比の低減を図りつつも、高炉ガスの熱源としての利用価値を向上させる。【解決手段】コークスと鉱石とを高炉に装入して高炉操業を行う。前記コークスの一部として、該コークスの反応性の指標であるコークス反応性指数ＣＲＩが６５％以上の高反応性コークスを用いる。前記鉱石の酸化鉄の被還元性の指標である被還元性指数ＲＩの平均値が５０％以上６５％以下である。【選択図】            なし【特許請求の範囲】
【請求項１】
コークスと鉱石とを高炉に装入する高炉操業方法であって、
前記コークスの一部として、該コークスの反応性の指標であるコークス反応性指数ＣＲＩが６５％以上の高反応性コークスを用い、
前記鉱石の酸化鉄の被還元性の指標である被還元性指数ＲＩの平均値が５０％以上６５％以下であることを特徴とする高炉操業方法。
【請求項２】
前記鉱石として焼結鉱と塊鉱石を用いることとし、
前記鉱石中の焼結鉱の割合を調整することによって前記被還元性指数ＲＩの平均値を５０％以上６５％以下とすることを特徴とする請求項１に記載の高炉操業方法。
【請求項３】
前記高反応性コークスの全量または一部を前記鉱石と混合して炉内へ装入することを特徴とする請求項１または請求項２に記載の高炉操業方法。
【発明の詳細な説明】
【技術分野】
【０００１】
本発明は、反応性の高いコークスを使用する高炉操業方法で、還元材比の低減を図りつつも高炉ガスの熱源としての利用価値を向上させる方法に関する。
【背景技術】
【０００２】
高炉では、コークスと、鉄源として鉱石と、を炉頂から装入し、炉下部に設けられた羽口から、空気あるいは空気に酸素を富化して加熱した熱風と、微粉炭、重油、燃料ガスなどを吹き込み、高炉内では、コークスや、微粉炭、重油、燃料ガスなどを燃焼して発生した一酸化炭素ＣＯガスを含むガスで鉱石を還元するとともに、燃焼熱により鉱石を溶融して銑鉄を生成する。コークスや、微粉炭、重油、燃料ガスなどは還元材と呼ばれ、前記銑鉄１トン当りの還元材の使用量は還元材比として管理される。該還元材比を低減することは、コークス及び微粉炭の原料となる石炭の使用量を削減するという点で重要であり、還元材比を低減する技術として、鉱石中の酸化鉄の還元反応の効率を向上させることが挙げられる。
【０００３】
次に、高炉を示す図４を参照して、高炉１における酸化鉄の還元反応について説明する。高炉１には、通常、炉頂から鉱石２とコークス３とが交互に積層するように装入される。高炉１には、側面下部に設けられた羽口５から熱風６が吹き込まれ、該熱風６とともに吹き込まれた微粉炭などやコークス３中の炭素が、熱風６中の酸素と燃焼し、高温の一酸化炭素ＣＯガスを含むガスが発生する。このガスが高炉内を上昇していく過程で鉱石２とコークス３とに熱が与えられ、鉱石２の酸化鉄が還元されるとともに該鉱石２が溶融することによって、銑鉄９及び溶滓８が生成する。銑鉄９は、高炉内底面に溜まり、溶滓８の一部とともに、高炉１の側面底部に設けられている出銑口７から高炉１外へ排出される。
【０００４】
高炉１には、鉱石２が軟化して相互に融着しあう部分となる融着帯４が形成され、該融着帯４を含む高炉１内下部となる炉下部２２では、羽口５から供給される熱風６中の酸素と炭素が燃焼し、燃焼熱によって炉下部２２は高温となり、鉱石２は溶融状態になるとともに、炉下部２２では次の反応式に示す還元反応が生じる。
ＦｅＯ＋Ｃ＝Ｆｅ＋ＣＯ                                            （１）
式（１）に示す還元反応は、コークス３の固体の炭素Ｃによる酸化鉄の還元反応であり直接還元反応と呼ばれ、吸熱反応である。高炉１内では、上部から下部に向かって固体温度が上昇するので、鉱石２は、始めは固体の状態であり、高炉１の中部では、炉頂から装入された固体の鉱石２が軟化・溶融し始め、前記融着帯４が形成されることになる。
【０００５】
融着帯４より上側となる炉上部２１では、固体状態の鉱石２とコークス３とが存在し、炉下部２２で生じ上昇していく一酸化炭素ＣＯガスによって鉱石２の酸化鉄が還元され、炉上部２１では、次の式に示す還元反応が生じる。
Ｆｅ２Ｏ３＋ＣＯ＝２ＦｅＯ＋ＣＯ２                                  （２）
Ｆｅ３Ｏ４＋ＣＯ＝３ＦｅＯ＋ＣＯ２                                  （３）
ＦｅＯ＋ＣＯ＝Ｆｅ＋ＣＯ２  （４）
式（２）〜（４）に示す還元反応は、一酸化炭素ＣＯによる酸化鉄の還元反応であり間接還元反応と呼ばれ、式（３）に示す還元反応を除き発熱反応であり、全体的に発熱反応である。炉上部２１における炉頂部分では、鉱石２の酸化鉄は主にはＦｅ２Ｏ３やＦｅ３Ｏ４であり、比較的温度が低い状態であっても、式（２）及び（３）に示す還元反応が生じ易く、鉱石２の酸化鉄はＦｅＯになる。次いで、鉱石２が下方に向かうにつれて、式（４）に示す還元反応が主に生じ、鉱石２の酸化鉄が還元される。なお、式（２）及び（３）に示す還元反応が主に生じる炉上部２１の部分を予熱帯と呼び、式（４）に示す還元反応が主に生じる炉上部２１の部分を熱保存帯と呼ぶ。
【０００６】
非特許文献１には、前記熱保存帯の温度を低下させ、還元反応の効率を向上させ得ることが記載されている。熱保存帯で主に生じる式（４）に示す還元反応は発熱反応であり、一酸化炭素ＣＯガスによる鉄酸化物の還元反応に係るウスタイト（酸化鉄）−鉄還元平衡点を二酸化炭素ＣＯ２ガス濃度が高い方向へ移動させて平衡温度を下げることで、式（４）の還元反応を促進させることができる。
【０００７】
例えば、特許文献１には、前記熱保存帯の温度を低下させる手段として、高反応性コークスであるフェロコークスを用いることが記載されている。コークス３の一部として、フェロコークスを用いることで、次の式に示すコークス３のガス化反応の開始温度を低下させて、熱保存帯の温度を低下させ得る。
Ｃ＋ＣＯ２＝２ＣＯ                                                （５）
特許文献１には、更に、フェロコークスを高炉操業に用いれば、還元された鉄鉱石の触媒効果でコークスの反応性を高めることができるので、上記式（５）を促進させて、還元材の使用量を抑えて、還元材比を低減できる旨が記載されている。
【先行技術文献】
【特許文献】
【０００８】
【特許文献１】特開２００６−２８５９４号公報
【非特許文献】
【０００９】
【非特許文献１】内藤ら、鉄と鋼、ｖｏｌ．８７（２００１）No.５  第３５７〜３６４頁
【発明の概要】
【発明が解決しようとする課題】
【００１０】
非特許文献１及び特許文献１に記載の技術によって、確かに、高炉での還元反応の効率を向上させ、還元材比を低減させ得る一方で、高炉ガスの熱源として利用価値は低下してしまう。高炉から排出される高炉ガスは、水素Ｈ２や一酸化炭素ＣＯを含み、これらを多く含む方が熱源として利用価値が高い。ところが、還元材比を低下させることによって、一般的には、高炉ガス中の二酸化炭素ＣＯ２の割合が大きくなり、一酸化炭素ＣＯの割合は低下する。なぜならば、還元材比の低下は、コークスや微粉炭などの炭素Ｃを還元材として効率良く使用することを意味し、炭素Ｃが効率良く燃焼すると、二酸化炭素ＣＯ２がより多く生じることになるからである。
【００１１】
高炉ガスの利用価値を高めるという点では、高炉ガスには、二酸化炭素ＣＯ２よりも一酸化炭素ＣＯが多く含まれる方が良く、還元材比の低減を図りつつも、一酸化炭素ＣＯをより多く含む高炉ガスが排出されるように高炉を操業することが求められる場合もある。ところが、非特許文献１や及び特許文献１に記載されている通り、従来技術では、高炉ガス中の一酸化炭素ＣＯの割合は考慮されていないというのが実情である。
【００１２】
本発明は上記事情に鑑みてなされたもので、その目的とするところは、還元材比の低減を図りつつも、高炉ガスの熱源としての利用価値を向上させることである。
【課題を解決するための手段】
【００１３】
上記課題を解決するための本発明の要旨は以下の通りである。
［１］コークスと鉱石とを高炉に装入する高炉操業方法であって、前記コークスの一部として、該コークスの反応性の指標であるコークス反応性指数ＣＲＩが６５％以上の高反応性コークスを用い、前記鉱石の酸化鉄の被還元性の指標である被還元性指数ＲＩの平均値が５０％以上６５％以下であることを特徴とする高炉操業方法。
［２］前記鉱石として焼結鉱と塊鉱石を用いることとし、前記鉱石中の焼結鉱の割合を調整することによって前記平均値を５０％以上６５％以下とすることを特徴とする上記［１］に記載の高炉操業方法。
［３］前記高反応性コークスの全量または一部を前記鉱石と混合して炉内へ装入することを特徴とする上記［１］または上記［２］に記載の高炉操業方法。
【発明の効果】
【００１４】
本発明によれば、反応性が高いコークスを使用して還元材比の低減を図りつつも、高炉ガス中の一酸化炭素の量を多くして、高炉ガスの熱源としての利用価値を向上させることができる。
【図面の簡単な説明】
【００１５】
【図１】実験におけるガス組成と雰囲気温度との経時変化を示すグラフである。
【図２】実験における、通常のコークスを混合した場合Ａと高反応性コークスを混合した場合Ｂとでの還元率を示すグラフである。
【図３】実施例における還元材比とガス利用率との散布図である。
【図４】高炉を示す概略図である。
【発明を実施するための形態】
【００１６】
本発明に係る高炉操業方法では、コークス３の一部として高反応性コークスを用いることで、炉上部２１の熱保存帯にて生じる前述の式（４）に示す間接還元反応を促進させるとともに、炉下部２２での式（１）に示す直接還元反応を抑えて、還元材比の低減を図るものである。しかしながら、還元材比が低下すると、高炉ガス中の一酸化炭素ＣＯの量が低下し、高炉ガスの熱源としての利用価値が低下してしまう傾向がある。
【００１７】
そこで、本発明に係る高炉操業方法では、高反応性コークスを用いつつも、鉱石２として、該鉱石２の酸化鉄の被還元性の指標である被還元性指数ＲＩの平均値が５０％以上６５％以下である鉱石を用い、非特許文献１に記載されているように、ウスタイト（鉄酸化物）−鉄還元平衡の平衡温度が下がることに起因した、式（４）に示す間接還元反応の促進する度合いをある程度抑え得る。これにより、還元反応の効率をある程度向上させつつも、高炉ガスに含まれる一酸化炭素ＣＯの低下量も抑え、高炉ガスの熱源としての利用価値の向上を図っている。
【００１８】
高反応性コークスを使用することで、式（５）に示す炭素Ｃのガス化反応が従来のコークスよりも活発に生じれば、コークスが高炉１に装入された段階から、炉上部２１において更なる一酸化炭素ＣＯガスによる還元促進が期待できる。
Ｃ＋ＣＯ２＝２ＣＯ                                                 （５）
この場合、式（５）と、熱保存帯で主に生じる式（４）とに示す間接還元反応が促進される。
ＦｅＯ＋ＣＯ＝Ｆｅ＋ＣＯ２  （４）
【００１９】
還元材比を抑えるためには、炉上部２１の熱保存帯で上記式（４）に示す間接還元反応を促進させて、鉱石２の酸化鉄の還元を促進させ、炉下部２２で式（１）に示す直接還元反応を抑えることが望ましい。なぜならば、間接還元反応は発熱反応であり、直接還元反応は吸熱反応であるので、高炉１の全体でみて、間接還元反応が生じる割合が増えると、発熱量が増え、還元材の使用量を抑えることができるからである。
【００２０】
コークス３の反応性の指標としてコークス反応性指数ＣＲＩを採用する。上述の高反応性のコークスは、コークス反応性指数ＣＲＩが６５％以上である。コークス反応性指数ＣＲＩとは、粒径２０±１ｍｍ内のコークス試料２００ｇを１１００℃の温度で二酸化炭素ＣＯ２ガス５ｌ／分を流通させた雰囲気に、２時間保持した後の試料質量の減量分を、反応前の試料質量に対して百分率で示した指数である。コークス反応性指数ＣＲＩが高いほど、コークスは高反応性と評価できる。なお、高反応性コークスとしてフェロコークスを使用する場合には、反応前のフェロコークスの質量から鉱石分を減算して、反応前のフェロコークス中のコークスの質量を算出し、そこから、反応後のコークスの質量を減算して、コークスの減量分を算出し、反応前のコークス分の質量に対する前記減量分の百分率で、コークス反応性指数ＣＲＩを示すこととする。但し、コークス反応性指数ＣＲＩが高すぎると、やはり、高炉ガス中の一酸化炭素の量が減少してしまうので、高反応性のコークスのコークス反応性指数ＣＲＩは８５％以下とすることが好ましい。
【００２１】
上述の高反応性コークスを用いると、非特許文献１に記載されているように、ウスタイト（鉄酸化物）−鉄還元平衡の平衡温度を下げることに起因して、熱保存帯で、前述の式（４）の間接還元反応が促進されすぎてしまい、高炉ガス中の一酸化炭素の量が低下し、高炉ガスの熱源としての利用価値が低下してしまう傾向がある。そこで、本発明者らは、鉱石２の全量を、被還元性指数ＲＩの平均値がある程度の範囲として、高反応性コークスを用いつつも、式（４）の間接還元反応が促進されにくくすることに着想し、式（４）の間接還元反応をある程度抑えて、高炉ガス中の一酸化炭素の量の低下を防ぎ得ることを見出した。ここで、被還元性指数ＲＩとは、ＪＩＳ  Ｍ８７１３−１９９３の「鉄鉱石−還元試験方法」に規定される方法１（還元率法：ＩＳＯ７２１５による方法）に基づいて測定した指数であり、鉱石の被還元指数ＲＩが大きい程、鉱石は還元されやすいことを意味する。この平均値とは、鉱石として使用される焼結鉱や塊鉱石などの鉱石原料の被還元性指数ＲＩを、配合割合を重みとして加重平均して求めた値である。非特許文献１には、通常のコークスの使用下において、ＲＩが７０以上の高被還元性焼結鉱を使用することで、炉内反応効率を向上させる操業が提案されている。
【００２２】
本発明では、鉱石２の被還元性の指標として前述の被還元性指数ＲＩを採用し、鉱石２として、被還元性指数ＲＩの平均値が５０％以上６５％以下である鉱石を用いる。鉱石２の被還元性指数ＲＩの平均値が低すぎると高炉全体としての還元停滞に繋がり、生産量を維持するためには還元材比を増加させる必要が生じるため、５０％以上とすることが好ましい。また、６５％以下であれば、高炉ガス中の一酸化炭素ＣＯの割合をある程度維持することができる。
【００２３】
コークス反応性指数ＣＲＩが３０％である通常のコークスで、被還元性指数ＲＩの平均値が７０％となる鉱石の酸化鉄を還元した場合Ａと、コークス反応性指数ＣＲＩが６５％となる高反応性コークスで、被還元性指数ＲＩの平均値が５０％となる鉱石の酸化鉄を還元した場合Ｂと、において、還元反応の後に生じるガス中の一酸化炭素ＣＯと二酸化炭素ＣＯ２の割合の推移と、鉱石の酸化鉄の還元率と、を比較する実験を行った。該実験では、コークス反応性指数ＣＲＩ及び被還元性指数ＲＩは、前述に記載の方法で調整してある。また、実験では、高炉の炉上部２１において原料が降下して熱保存帯に至るまでの雰囲気温度を電気炉で模擬すると共に、模擬したそれぞれの位置（時間）での炉内ガス組成を模擬して、還元反応を生じさせることとした。模擬した雰囲気温度及びガス組成の経時変化を図１に示す。
【００２４】
場合Ａ及び場合Ｂにおける雰囲気温度１０００℃での鉱石の酸化鉄の還元率を図２に示す。還元率は次の式（６）で算出した。
還元率＝（１−（反応前の鉱石の酸化鉄中の酸素量−反応後の質量減少量）／反応前の鉱石の酸化鉄中の酸素量）×１００                                  （６）
図２から、場合Ａ（通常コークスの混合）と場合Ｂ（高反応性コークスの混合）とでは、鉱石の還元率が同等であり、還元性が低くても高反応性コークスと組み合わせることにより１０００℃以下での還元は進行することがわかった。また、図１から、雰囲気温度１０００℃以下の環境では、場合Ａ（通常コークスの混合）よりも場合Ｂ（高反応性コークスの混合）の方が、ガス中の二酸化炭素ＣＯ２の発生量が抑えられ、一酸化炭素ＣＯの発生量が多くなっていることがわかる。コークス反応性指数ＣＲＩが高い高反応性コークスで、被還元性指数ＲＩの平均値が低い鉱石の酸化鉄を還元する還元反応では、還元率をある程度維持しつつも、一酸化炭素ＣＯの発生量をある程度多く発生させ得ることがわかる。
【００２５】
鉱石として焼結鉱と塊鉱石を用いることとし、鉱石中の焼結鉱の割合を調整することによって、鉱石の被還元性指数ＲＩの平均値を５０％以上６５％以下とすることが好ましい。焼結鉱は被還元性が高く、鉱石中の焼結鉱の割合を減少させ、比較的被還元性の低い塊鉱石の割合を増加させると、被還元性指数ＲＩの平均値を変更しやすい。また、焼結鉱と塊鉱石との鉱石中の割合を一定としつつも、焼結鉱や塊鉱石の被還元性指数ＲＩを低下させてもよい。
【００２６】
高反応性コークスとしてフェロコークスがあるが、このほかに、高カルシウム炭から製造した高反応性コークスや、ダスト類とコークス粉とをバインダーで固めたコールドペレットも高反応性コークスとして用いることができる。これらを高反応性コークスに用いても、高炉の炉上部で低温からコークスの反応を開始させることができる。
【００２７】
本発明では高炉で使用するコークスの一部を高反応性コークスとするときに生じるガス利用率の上昇に対して鉱石の被還元性指数ＲＩを適正に維持することで効果を得ることができるが、特に高反応性コークスを１０ｋｇ／トン−銑鉄以上使用するときには上記ガス利用率の上昇が顕在化することが多いため、高反応性コークスを１０ｋｇ／トン−銑鉄以上使用するときに実施することが好ましい。ただし、高反応性コークスは、通常のコークスに比べて炉下部での反応による強度劣化が生じやすいので、高炉内の通気の安定の観点からは炉頂から装入するコークスの内の５０質量％以下とすることがより好ましい。
【００２８】
鉱石の被還元性指数を下げることは、高炉全体としての還元停滞に繋がり、生産性を悪化させる可能性があるため、鉱石の平均被還元性指数は５０以上を維持することが望ましい。
【００２９】
高反応性コークスの全量または一部を鉱石と混合して操業することが好ましい。高反応性コークスが鉱石に混合されていると、鉱石層の内部で高反応性コークスのガス化反応で発生した一酸化炭素ＣＯのガスが、近傍にある鉱石を還元し、さらに高反応性コークスのガス化に利用されるといった反応の循環が起こり易くなるので、炉上部での還元反応がより促進されることになる。また、図４にて、鉱石２とコークス３とを積層した状態で高炉１に装入されている形態を示してあるが、本発明は必ずしもこの形態に限定されるものではなく、高炉での一部に、鉱石２とコークス３とを積層した状態ではなく、高反応性コークスの全量または一部を鉱石と混合してある層が複数あっても、前述の通り、炉上部２１において式（４）に示される間接還元反応を促進させ得る。
【００３０】
以上の通り、コークス反応性指数ＣＲＩが６５％以上の高反応性コークスを用いて、炉上部２１で間接還元反応（式（４））を進行させ、炉下部２２での吸熱反応である直接還元反応（式（１））を抑えれば、高炉全体としては、還元材比の低減が可能となる。また、前記高反応性コークスを用いると同時に、鉱石の酸化鉄の被還元性の指標である被還元性指数ＲＩの平均値が５０％以上６５％以下である鉱石を用いれば、還元材比の低減を図りつつも、間接還元反応（式（４））の過剰な促進を抑え、高炉ガス中の一酸化炭素量の低下をある程度抑え得ることが期待される。
【実施例】
【００３１】
図４に示す高炉１の操業において、本発明を実施した。該高炉１の内容積は５０００ｍ３である。高炉操業において、銑鉄９の温度が１５００［℃］で出銑比が２．２［トン−銑鉄／（日・ｍ３）］となるように、高炉１に鉱石２及びコークス３を投入し、微粉炭を１５２［ｋｇ／トン−銑鉄］で羽口５から吹き込んだ。標準となる高炉操業を行うために、コークス３としては、高反応性コークスを用いずに通常のコークスのみを用いた。通常のコークスのコークス反応性指数ＣＲＩは３０％である。鉱石２としては、焼結鉱と塊鉱石を用いて、還元性指数ＲＩの平均値を６７％とした（ベース）。
【００３２】
また、鉱石２の焼結鉱と塊鉱石との割合を変更して、還元性指数ＲＩの平均値を変更し、かつ、コークス３の一部に用いる高反応性コークスとして、適宜、コークス反応性指数ＣＲＩを変更したフェロコークスを用いた以外はベースの高炉操業と同じ条件で、高炉操業を行った（本発明例１〜４及び比較例１，２）。該フェロコークスは、石炭と鉱石の混合物をブリケットマシンで成型後、竪型シャフト炉に装入し乾留して製造し、その寸法は３０×２５×１８ｍｍのピロー型である。フェロコークス中の鉄分は３０質量％とした。コークス反応性指数ＣＲＩは、前述の実施形態で記載した方法によって測定し、還元性指数ＲＩは、ＪＩＳ  Ｍ８７１３−１９９３に規定される方法に準拠して測定した。本発明例１〜４及び比較例１，２において、フェロコークスを鉱石２に混合した。
【００３３】
ベースの高炉操業及び本発明例１〜４と比較例１，２の高炉操業における操業条件及び還元材比とガス利用率との結果を表１に示す。
【００３４】
【表１】
2016050323.tif 000002
【００３５】
表１におけるガス利用率は、高炉ガスに含まれる二酸化炭素ＣＯ２と一酸化炭素ＣＯとの合計量に対する二酸化炭素ＣＯ２の量の割合を意味し、ＣＯ２（％）／［ＣＯ２（％）＋ＣＯ（％）］で表される値である。ガス利用率が低い方が、高炉ガスに一酸化炭素ＣＯが多く含まれていることを意味する。
【００３６】
本発明では、還元材比の低減を図りつつも、高炉ガス中の一酸化炭素の量を上昇させることを目的とするため、少なくとも、本発明を満たす本発明例１〜４では、ベースの高炉操業の還元材比を基準とし、該基準に対して還元材比が低下し、その低下幅に対して、ベースの高炉操業のガス利用率を基準としてガス利用率が上昇する割合が抑えられていることが望ましい。よって、表１には、ベースの高炉操業の還元材比から、本発明例１〜４と比較例１，２の還元材比を減算して得られる還元材比の低下量を記載し、本発明例１〜４と比較例１，２のガス利用率から、ベースの高炉操業のガス利用率を減算して得られるガス利用率の上昇量を記載し、ガス利用率の上昇量／還元材比の低下量を記載してある。ガス利用率の上昇量が小さく還元材比の低下量が大きい、すなわち、ガス利用率の上昇量／還元材比の低下量の値が小さいほど、還元材比の低減を図りつつ、高炉ガス中の一酸化炭素量の低下幅を効果的に抑えていることを意味する。なお、参考として、ベースの高炉操業及び本発明例１〜４と比較例１，２の高炉操業における還元材比とガス利用率との散布図を図３に示す。
【００３７】
本発明例１〜４では、ガス利用率の上昇量／還元材比の低下量の値が小さく、ベースの高炉操業と比べて、還元材比を低減した上で、高炉ガス中の一酸化炭素量の低下を抑え、高炉ガスに一酸化炭素量を多くできたことがわかる。
【００３８】
還元性指数ＲＩの平均値を６７％となる鉱石２を使用しつつ、フェロコークスを用いた比較例１では、ベースの高炉操業と比べて還元材比を大幅に低下させることには成功しているが、本発明例１〜４に比べると、ガス利用率も大幅に上昇しており、高炉ガス中の一酸化炭素量の低下している。よって、高炉ガスの熱源としての利用価値は低下していることがわかる。
【００３９】
還元性指数ＲＩの平均値を４８％となる鉱石２を使用した比較例２では、ベースの高炉操業と比べて、ガス利用率を低下させることには成功しているが、生産量を維持するべく操業するために、還元材比が上昇してしまっている。
【００４０】
比較例２では、ガス利用率の上昇量／還元材比の低下量の値を算出できなかった一方で、比較例１においては、前記値が０．０８２４と算出された。比較例１に対して、本発明例１〜４では前記値は０．０３以下と算出され、還元材比の低減を図りつつガス利用率の上昇幅を抑えられていることがわかる。この結果からすれば、本発明によって、反応性が高いコークスを使用して還元材比の低減を図りつつも、ガス利用率の上昇幅を抑えることで高炉ガス中の一酸化炭素の量を多くして、高炉ガスの熱源としての利用価値を向上できることがわかる。
【符号の説明】
【００４１】
１    高炉
２    鉱石
３    コークス
４    融着帯
５    羽口
６    熱風
７    出銑口
８    溶滓
９    銑鉄
２１  炉上部
２２  炉下部
【図１】
2016050323.tif 000003
【図２】
2016050323.tif 000004
【図３】
2016050323.tif 000005
【図４】
2016050323.tif 000006